FR 2964106 A1 20120302 FR 1056806 A 20100827 NOUVEAUX CATALYSEURS POUR LA SYNTHÈSE DE POLYURÉTHANES La présente invention a pour objet de nouveaux catalyseurs pour la synthèse de polyuréthanes. La formation d'une fonction uréthane (fonction divalente de formule -O-C(=O)-NH-, dite également fonction carbamate), par réaction entre un groupe hydroxyle (-OH) et une fonction isocyanate (-N=C=O) est une réaction bien connue, qui a fait l'objet de nombreuses publications. Il est généralement admis qu'elle met en oeuvre le mécanisme de formation ci-dessous : 8- 8+ 8- 8+ 8 R- N C=O + H-O-R'--- /0 R- N=C H0~R, --- O 0 ~~~ R- N-C, I H 0+~ 10 15 20 25 O I I R-NH-C-O-W--- En mettant en oeuvre des composés porteurs d'au moins deux groupes isocyanates et des composés porteurs d'au moins deux groupe hydroxyles dans la réaction ci-dessus, on effectue une polymérisation conduisant à des polyuréthanes comprenant un enchaînement d'unités de type [-R-NH-CO-O-R'-O-CO-NH-]. Les réactions précitées de formation de fonctions uréthanes sont certes généralement quantitatives, voire totales, et ce le plus souvent dès la température ambiante, en particulier lorsqu'on utilise des alcools primaires ou secondaires à titre de composés hydroxylés (et tout particulièrement lorsqu'on emploie des alcools primaires). Néanmoins, il est en général préconisé de catalyser ces réactions, et tout particulièrement lorsqu'il s'agit de réactions de formation de polyuréthanes. La catalyse de la réaction vise notamment à minimiser les réactions parasites susceptibles d'engendrer des sous-produits indésirables. En effet, la fonction isocyanate, très réactive, réagit très facilement non seulement avec les groupes -OH, mais également avec toutes les espèces nucléophiles porteuses de protons labiles présentes dans le milieu réactionnel. En particulier, les fonctions isocyanates sont susceptibles de réagir avec l'eau pour former un acide carbamique instable, se dégradant en amine. L'amine ainsi formée peut elle-même réagir par la suite avec un autre groupe isocyanate, pour former une urée, qui, à son tour, peut s'additionner sur un autre groupe isocyanate pour former un biuret. Pour catalyser des réactions de formation de fonctions uréthanes, et notamment des réactions de synthèse de polyuréthanes, il a notamment été proposé l'emploi de catalyseurs organométalliques, en particulier des composés organométalliques à base de métaux tels que l'étain, comme ceux décrits par exemple dans "Waterborne & Solvent Based Surface Coatings and their Applications", ISBN 0471 078868, Volume III: Polyurethanes, P.Ardaud, E.Charrière-Perroud, C.Varron, édité par P.Thomas, et publié en 1998 par SITA io Technology Ltd., ou bien encore dans l'article "Structural engineering of polyurethane coatings for high performance applications" de Progress in Polymer Science, Volume 32, Issue 3, pages 352-418 D.K. Chattopadhyay and K.V.S.N. Raju (mars 2007). Ces catalyseurs à base de métaux de type étain ne s'avèrent pas 15 satisfaisants, et ce tout particulièrement lorsqu'on souhaite catalyser une réaction de synthèse de polyuréthanes. En effet, ces catalyseurs présentent une toxicité élevée, qui implique une gestion contrôlée de leur manipulation, notamment pour éviter un impact négatif sur l'environnement. Par ailleurs, les métaux de ces catalyseurs sont également susceptibles de 20 polluer les uréthanes synthétisés, ce qui s'avère tout particulièrement problématique dans le cas où on synthétise des compositions polymères, où les métaux tendent à se retrouver piégés de façon relativement irréversible, compromettant ainsi nombre des applications potentielles des compostions polymères obtenues. Un but de la présente invention est de fournir un nouveau moyen de catalyser la 25 réaction précitée de formation d'une fonction uréthane, permettant notamment de catalyser efficacement une réaction de synthèse de polyuréthane, mais en évitant les problèmes liés à la mise en oeuvre de catalyseurs à base de métaux tels que l'étain. La présente invention a également pour but de fournir de nouveaux catalyseurs de la réaction de formation des fonctions uréthanes, non toxiques. 30 La présente invention a donc également pour but de fournir des catalyseurs purement organiques, stables, recyclables et ne posant pas de problèmes de retraitement. 35 Ainsi, la présente invention concerne l'utilisation d'un composé de formule générale (I) suivante : A2DNA I / N N (I) R dans laquelle : - A, et A2 représentent, indépendamment l'un de l'autre, une chaîne hydrocarbonée, notamment alkylène, éventuellement substituée, comprenant de 1 à 5 atomes de carbone, ladite chaîne comprenant éventuellement une ou plusieurs insaturations, io et ladite chaîne pouvant le cas échéant être interrompue par un ou plusieurs hétéroatomes, notamment N ou O, - R est choisi dans le groupe constitué de : H, . un groupe alkyle, éventuellement substitué, comprenant de 1 à 20 atomes de 15 carbone, . un groupe (hétéro)aryle, éventuellement substitué, comprenant de 5 à 25 atomes de carbone, . un groupe choisi parmi les groupes de formules OR,, SR,, NR,R2, PR,R2 et SiR1R2R3, où R,, R2 et R3 représentent, indépendamment l'un de l'autre, H, un 20 groupe alkyle, éventuellement substitué, comprenant de 1 à 20 atomes de carbone ou un groupe (hétéro)aryle, éventuellement substitué, comprenant de 5 à 25 atomes de carbone ; . un groupe de formule suivante : -X-N-A2 25 (Il) N---Al dans laquelle : A, et A2 sont tels que définis ci-dessus ; X est un radical alkylène, éventuellement substitué, comprenant de 1 à 20 30 atomes de carbone ou un groupe (hétéro)arylène, éventuellement substitué, comprenant de 5 à 25 atomes de carbone, ou est représenté par la formule - (CH2)p-X,-(CH2)p,-, dans laquelle p et p', indépendamment l'un de l'autre, sont 0 ou représentent un nombre entier compris de 1 à 5, et X, est choisi parmi O, S, NR1, PR, et SiR1R2, R, et R2 étant tels que définis ci-dessus ; 35 . un groupe de formule suivante : A2 _X,_N-A2 Io 15 dans laquelle : A, et A2 sont tels que définis ci-dessus ; X' est un radical hydrocarboné trivalent, éventuellement substitué, comprenant de 1 à 20 atomes de carbone ou un radical (hétéro)aromatique trivalent, éventuellement substitué, comprenant de 5 à 25 atomes de carbone, ou est représenté par la formule -(CH2)p-X',((CH2)p,,H)-(CH2)p-, dans laquelle p, p' et p", indépendamment l'un de l'autre, sont 0 ou représentent un nombre entier compris de 1 à 5, et X', est choisi parmi N, P et SiR1, R, étant tel que défini ci-dessus ; et . un groupe de formule suivante : 20 25 dans laquelle : A, et A2 sont tels que définis ci-dessus ; X" est choisi parmi 30 . un groupe radical hydrocarboné tétravalent, éventuellement substitué, comprenant de 1 à 20 atomes de carbone, - un radical (hétéro)aromatique tétravalent, éventuellement substitué, comprenant de 5 à 25 atomes de carbone, et - Si, 35 à titre de catalyseur de la formation de fonctions uréthanes. La présente invention concerne donc de nouveaux catalyseurs de type guanidine dans le cadre de la formation de fonctions uréthanes, et plus particulièrement pour la préparation de polyuréthanes. Selon la présente invention, les radicaux "alkylène" représentent des radicaux (également nommés alkylidènes) dérivés des alcanes dont les deux atomes d'hydrogène terminaux ont été supprimés. Lorsque lesdits radicaux alkylènes sont linéaires, ils peuvent être représentés par la formule -(CH2)m-, m correspondant au nombre d'atomes de carbone de l'alcane dont est issu le radical alkylène. Ainsi, dans les composés de formule (I), A, et A2 représentent par exemple un io radical méthylène -(CH2)-, éthylène -(CH2)2-, propylène -(CH2)3-, butylène -(CH2)4-ou pentylène -(CH2)5-. A, et A2 peuvent également représenter une chaîne hydrocarbonée comprenant une ou plusieurs insaturations. Par exemple, A, et A2 peuvent représenter des groupes comme -CH2-CH=CH-CH2, -CH=CH-CH2, ou encore -CH2- 15 CEC-CH2. A, et A2 peuvent également représenter une chaîne hydrocarbonée interrompue par un ou plusieurs hétéroatomes. Ainsi, par exemple, A, et A2 peuvent représenter une chaîne -CH2-O-CH2-, ou -O-CH2-CH2- ou encore -O-CH2-CH2-O-. Selon la présente invention, les radicaux "alkyle" représentent des radicaux 20 hydrocarbonés saturés, en chaîne droite ou ramifiée, comprenant de 1 à 20 atomes, notamment de 1 à 12 atomes de carbone, de préférence de 1 à 10 atomes de carbone, et encore de préférence de 1 à 5 atomes de carbone (ils peuvent typiquement être représentés par la formule CnH2n+,, n représentant le nombre d'atomes de carbone). On peut notamment citer, lorsqu'ils sont linéaires, les radicaux 25 méthyle, éthyle, propyle, butyle, pentyle, hexyle, octyle, nonyle et décyle. On peut notamment citer, lorsqu'ils sont ramifiés ou substitués par un ou plusieurs radicaux alkyles, les radicaux isopropyle, tert-butyle, 2-éthylhexyle, 2-méthylbutyle, 2-méthylpentyle, 1-méthylpentyle et 3-méthylheptyle. Le terme "alkyle" désigne également les radicaux cycloalkyles qui sont des radicaux hydrocarbonés mono-, bi- 30 ou tri- cycliques saturés ou partiellement insaturés, non aromatiques, comprenant de 3 à 20 atomes de carbone, et de préférence de 3 à 10 atomes de carbone, tels que notamment le cyclopropyle, cyclopentyle, cyclohexyle ou adamantyle, ainsi que les cycles correspondants contenant une ou plusieurs insaturations. Les radicaux "alkyle" selon la présente invention peuvent également être des 35 chaînes alkyles, linéaires ou ramifiées, interrompues par un ou plusieurs hétéroatomes ou Si. Les radicaux "alkyle" susmentionnés peuvent être substitués par un ou plusieurs substituants. Parmi ces substituants, on peut citer les groupes suivants : CF3i (CF2),CF3i amino, hydroxy, thio, halogène, carboxyle, alkyle, alcoxy, alkylthio, alkylcarbonyle, alkylcarboxyle, alkylamino, aryloxy, arylalkoxy, cyano, trifluorométhyle, alkylsulfonyle, carboxy ou carboxyalkyle. Les radicaux "alcoxy" selon la présente invention sont des radicaux de formule -0-alkyle, le groupe alkyle étant tel que défini précédemment. Le terme "alkylthio" désigne un groupe -S-alkyle, le groupe alkyle étant tel que défini ci-dessus. io Le terme "alkylamino" désigne un groupe -NH-alkyle, le groupe alkyle étant tel que défini ci-dessus. Le terme "alkylcarbonyle" désigne un groupe -CO-alkyle, le groupe alkyle étant tel que défini ci-dessus. Le terme "alkylcarboxyle" désigne un groupe -COO-alkyle, le groupe alkyle 15 étant tel que défini ci-dessus. Le terme "alkylsulfonyle" désigne un groupe -SO2-alkyle, le groupe alkyle étant tel que défini ci-dessus. Parmi les atomes d'halogène, on cite plus particulièrement les atomes de fluor, de chlore, de brome et d'iode. 20 Le terme "aryloxy" désigne un groupe -0-aryle, le groupe aryle étant tel que défini ci-après. Le terme "arylalkoxy" désigne un groupe aryl-alkoxy-, les groupes aryles et alkoxy étant tels que définis ci-dessus. Le terme "carboxyalkyle" désigne un groupe HOOC-alkyl-, le groupe alkyle 25 étant tel que défini ci-dessus. Comme exemple de groupes carboxyalkyles, on peut citer notamment le carboxyméthyle ou le carboxyéthyle. Lorsqu'un radical alkyle est substitué par un groupe aryle, on parle de radical "arylalkyle" ou "aralkyle". Les radicaux « arylalkyles » ou « aralkyles » sont des radicaux aryl-alkyl-, les groupes aryles et alkyles étant tels que définis ci-dessus. 30 Parmi les radicaux arylalkyles, on peut notamment citer le radical benzyle ou phénéthyle. Ces groupes arylalkyles peuvent être substitués par un ou plusieurs substituants. Parmi ces substituants, on peut citer les groupes suivants : amino, hydroxy, thio, halogène, carboxyle, alkyle, alcoxy, alkylthio, alkylcarbonyle, alkylcarboxyle, alkylamino, aryloxy, arylalkoxy, cyano, trifluorométhyle, 35 alkylsulfonyle, carboxy ou carboxyalkyle. Le terme "aryle" désigne un système aromatique hydrocarboné, mono ou bicyclique comprenant de 5 à 30, de préférence de 5 ou 6 à 10, atomes de carbone. Parmi les radicaux aryles, on peut notamment citer le radical phényle ou naphtyle, plus particulièrement substitué par au moins un atome d'halogène. Lorsque le radical aryle comprend au moins un hétéroatome, on parle de radical "hétéroaryle". Ainsi, le terme "hétéroaryle" désigne un système aromatique comprenant un ou plusieurs hétéroatomes choisis parmi l'azote, l'oxygène ou le soufre, mono ou bicyclique, comprenant de 5 à 30, et de préférence de 5 à 10, atomes de carbone. Parmi les radicaux hétéroaryles, on pourra citer le pyrazinyle, le io thiényle, l'oxazolyle, le furazanyle, le pyrrolyle, le 1,2,4-thiadiazolyle, le naphthyridinyle, le pyridazinyle, le quinoxalinyle, le phtalazinyle, l'imidazo[1,2-a]pyridine, l'imidazo[2,1-b]thiazolyle, le cinnolinyle, le triazinyle, le benzofurazanyle, l'azaindolyle, le benzimidazolyle, le benzothiényle, le thiénopyridyle, le thiénopyrimidinyle, le pyrrolopyridyle, l'imidazopyridyle, le benzoazaindole, le 1,2,4- 15 triazinyle, le benzothiazolyle, le furanyle, l'imidazolyle, l'indolyle, le triazolyle, le tétrazolyle, l'indolizinyle, l'isoxazolyle, l'isoquinolinyle, l'isothiazolyle, l'oxadiazolyle, le pyrazinyle, le pyridazinyle, le pyrazolyle, le pyridyle, le pyrimidinyle, le purinyle, le quinazolinyle, le quinolinyle, l'isoquinolyle, le 1,3,4-thiadiazolyle, le thiazolyle, le triazinyle, l'isothiazolyle, le carbazolyle, ainsi que les groupes correspondants issus 20 de leur fusion ou de la fusion avec le noyau phényle. Les radicaux "aryle" susmentionnés peuvent être substitués par un ou plusieurs substituants. Parmi ces substituants, on peut citer les groupes suivants : amino, hydroxy, thio, halogène, alkyle, alkoxy, alkylthio, alkylamino, aryloxy, arylalkoxy, cyano, trifluorométhyle, carboxy ou carboxyalkyle. 25 Dans le cadre de la présente invention, il a été mis en évidence que les composés de formule (I) telle que définie ci-dessus assurent une catalyse efficace de la réaction d'un groupe isocyanate avec un groupement hydroxyle. Outre le fait qu'ils ne présentent pas la toxicité des catalyseurs organométalliques à base d'étain, les catalyseurs selon l'invention ont l'avantage de 30 permettre une catalyse à basse température, par exemple à température ambiante, ces catalyseurs ne nécessitant pas, en général, une activation thermique. De préférence, dans la formule (I) susmentionnée, A, et A2 représentent un radical alkylène comprenant 3 atomes de carbone. Les catalyseurs de l'invention sont donc des composés de la famille des guanidines. Les catalyseurs de l'invention de formule (I) peuvent être classés parmi quatre familles, à savoir les catalyseurs de la famille des monoguanidines, des bisguanidines, des trisguanidines et des tétraguanidines. La famille des monoguanidines est constituée des composés de formule (I) dans laquelle R est H, alkyle (substitué ou non), aryle (substitué ou non) ou un groupe OR1i SR1, NR1R2, PR1R2 et SiR1R2R3, R1, R2 et R3 étant tels que définis ci-dessus. Plus particulièrement, dans cette famille de catalyseurs, R peut représenter un groupe alkyle, notamment substitué par un groupe OH ou phényle. De préférence, lo R représente un groupe méthyle, éventuellement substitué. On peut donc mentionner par exemple les catalyseurs monoguanidines de formule suivante : OH C16H33 15 20 25 N N N N Osi (C)i HNN 30 35 C F3 Dans la famille des monoguanidines, R peut également représenter un groupe aryle ou hétéroaryle, substitué ou non. De préférence, R représente un groupe phényle, substitué ou non, ou un groupe naphtyle ou quinolinyle. On peut donc mentionner par exemple les catalyseurs monoguanidines de formule suivante : NN N 20 25 30 Ra représentant un substituant des groupes aryles, choisi dans la liste io susmentionnée de substituants, notamment hydroxy, alcoxy, halogène, amino... Dans la famille des monoguanidines, R peut également représenter un groupe OR,, SR,, NR,R2, PR,R2 et SiR1R2R3, R,, R2 et R3 étant tels que définis ci-dessus, et plus particulièrement représentant un groupe alkyle, notamment méthyle, ou un groupe aryle, notamment phényle. 15 On peut donc mentionner par exemple les catalyseurs monoguanidines de formule suivante : NN~ NN~ NN~ NN O~ O~ P Si. Ph Phi \Ph Phi NN~ NN~ NN~ NN Si\ N , N S~ Ph La famille des bisguanidines est constituée des composés de formule (I) dans laquelle R est un groupe de formule (Il) telle que définie ci-dessus. Dans cette famille, A, et A2 représentent de préférence un radical propylène. 35 5 io Les catalyseurs de type bisguanidines préférés sont représentés par la formule suivante : N N (II-1) XII \ /N X étant tel que défini ci-dessus dans la formule (Il). De préférence, X représente un radical arylène ou hétéroarylène. L'expression "arylène" désigne un radical (également nommés arènediyle) dérivé des arènes dont deux atomes d'hydrogène du cycle ont été supprimés. Parmi les radicaux arylènes, on peut par exemple citer les radicaux o-phénylène ou benzène-1,2-diyle. L'expression "hétéroarylène" désigne un radical dérivé des hétéroarènes dont is deux atomes d'hydrogène du cycle ont été supprimés. Les radicaux (hétéro)arylènes préférés sont représentés par exemple par les formules suivantes : 20 25 n étant égal à 0 ou représentant un nombre entier compris de 1 à 5 ; et m représentant un nombre entier compris de 2 à 5. De préférence, X représente l'un des groupes suivants : CHd CHd 30 X peut également représenter un groupe -(CH2)p-X,-(CH2)p,-, dans laquelle p 35 et p' sont 0, 1 ou 2. Ainsi, X peut être l'un des groupes suivants : -X,-, -CH2-X1-CH2-, ou -(CH2)2-X,-(CH2)2-. Selon un mode de réalisation, X peut représenter un radical alkylène, et plus particulièrement un radical alkylène linéaire tel que défini ci-dessus. Selon un autre mode de réalisation, X représente un groupe -CH2-X1-CH2-, X, étant tel que défini ci-dessus et représentant de préférence O ou SiR1R2, R, et R2 5 étant tels que définis ci-dessus dans la formule (Il). Selon un autre mode de réalisation, X représente un groupe -(CH2)2-X1-(CH2)2-, X, étant tel que défini ci-dessus et représentant de préférence O ou SiR1R2, R, et R2 étant tels que définis ci-dessus dans la formule (Il). X est choisi préférentiellement parmi les groupes -(CH2)2-0-(CH2)2- et -CH2-lo Si(Me)2-CH2-. Plus particulièrement, comme catalyseurs de la famille des bisguanidines, on peut citer les composés suivants : 15 20 N N NN /0J 25 30 La famille des trisguanidines est constituée des composés de formule (I) dans laquelle R est un groupe de formule (III) telle que définie ci-dessus. Dans cette famille, A, et A2 représentent de préférence un radical propylène. Dans la formule (III), X' peut représenter un radical hydrocarboné trivalent, 35 c'est-à-dire un radical dérivé des alcanes dont trois atomes d'hydrogène terminaux 15 20 30 ont été supprimés. De tels radicaux trivalents peuvent être représentés par exemple par la formule suivante : i, j et k, indépendamment les uns des autres, représentant 0 ou des nombres entiers compris de 1 à 5, et A3, A4 et A5 représentant des radicaux divalents, notamment des radicaux alkylènes tels que définis ci-dessus, éventuellement substitués et/ou interrompus lo par des hétéroatomes. Un exemple particulier de radical X' peut être représenté par la formule suivante : /(CH2)1 FCH--C H (CH2)-{ i, j et k étant tels que définis ci-dessus. Dans la formule (III), X' peut représenter un radical (hétéro)aromatique trivalent, c'est-à-dire un radical dérivé des (hétéro)arènes dont trois atomes d'hydrogène du cycle ont été supprimés. De tels radicaux trivalents peuvent être représentés par exemple par la formule suivante /(A3)I Dans le cadre plus spécifique de l'utilisation de composés (2) aromatiques (comme dans le toluène diisocyanate, par exemple), notamment pour éviter des phénomènes de réticulation et/ou de gélification, il est en outre préférable de conduire le procédé dans des conditions spécifiques, parmi lesquelles on peut citer les deux variantes préférentielles, non limitatives, décrites ci-dessous : - première variante pour des composés (2) aromatiques (ordre d'addition des composés de type (3) et du catalyseur, puis des composés (2)) avec contrôle de la quantité de catalyseur introduite io Selon cette première variante permettant l'accès à des polyuréthanes solubilisables à partir de composés (2) aromatiques, l'étape (a) du procédé comprend l'addition d'un composé (2) aromatique comportant exactement deux groupes isocyanates -NCO, dans un pied de cuve où on a préalablement mélangé un composé (3) comportant exactement deux groupes hydroxyles -OH avec un 15 catalyseur de formule (I), le ratio molaire catalyseur/NCO de la quantité totale de catalyseur introduite rapporté à la quantité totale de fonctions isocyanates -NCO introduite étant inférieur à 0,002, avantageusement inférieur à 0,0015, plus préférentiellement inférieur ou égal à 0,001 (par exemple entre 0,0001 et 0,001). Ainsi, selon un mode de réalisation particulier, le rapport entre le nombre de 20 moles de catalyseur et le nombre de moles de fonctions isocyanate est compris de 0,0015 à 2, et de préférence compris de 0,05 à 2 ou encore de 0,2 à 2. Dans le cadre de cette première variante, il s'avère nécessaire d'utiliser une quantité limitée de catalyseur. Il a en effet été constaté que, selon cette variante du procédé, une quantité trop importante de catalyseur induit une gélification du milieu 25 réactionnel, qui est vraisemblablement due à une réticulation des fonctions isocyanates, cette gélification s'avérant en outre d'autant plus rapide que le ratio catalyseur/NCO précité augmente. Le ratio catalyseur/NCO limite pour lequel on commence à observer une gélification dépend bien entendu de la nature exacte des composés (2) et (3) employés. Néanmoins, dans la plupart des cas, on évite la 30 gélification en se plaçant dans les gammes préférentielles de ratio molaire catalyseur/NCO indiquées ci-dessus, et ce tout particulièrement lorsque ce ratio est inférieur à 0,0015. Par ailleurs, toujours pour éviter le phénomène de gélification du milieu, il est préférable, selon cette variante particulière du procédé, de conduire l'étape (a) à 35 faible température, de préférence à moins de 40°C, plus préférentiellement à moins de 30°C, typiquement entre 15°C et 25°C. De préférence, le procédé selon la présente invention est caractérisé en ce que l'étape de réaction (a) est effectuée à une température comprise de 10°C à 80°C. Ainsi, l'étape (a) du procédé de l'invention peut, de façon générale, être conduite à une température allant de 10 à 80°C, cette température étant, en règle générale, inférieure ou égale à 70°C, et le plus souvent inférieure ou égale à 60°C. Typiquement, l'étape (a) est conduite à une température allant de 15°C à 60°C, par exemple aux alentours de 40°C à 50°C. Selon cette première variante, les composés (2) aromatiques comportant exactement deux groupes isocyanates et les composés (3) comportant exactement io deux groupes hydroxyles peuvent éventuellement être utilisés en association avec des composés monofonctionnels (en particulier des monoalcools), mais il est exclu selon cette variante d'employer des composés porteurs de plus de deux fonctions - OH et/ou -NCO au sein d'une même molécule. Selon un mode de réalisation particulier de la première variante, on emploie uniquement des composés (2) is aromatiques comportant exactement deux groupes isocyanates et des composés (3) comportant exactement deux groupe hydroxyles, à l'exclusion d'autres composés porteurs de fonctions hydroxyle et/ou isocyanate. - deuxième variante pour des composés (2) aromatiques: 20 (ordre d'addition des composés (2) et (3) puis du catalyseur (I)) La présente invention concerne également un procédé tel que défini ci-dessus, comprenant, avant l'étape (a) telle que définie ci-dessus, une étape de réaction (a2) du composé (2) avec le composé (3) en l'absence du catalyseur, dans lequel le composé (2) est un diisocyanate aromatique ou aliphatique, suivie d'une 25 étape d'addition (a3) du catalyseur, et le cas échéant de composé (2') comprenant au moins une fonction isocyanate et/ou de composé (3') comprenant au moins une fonction hydroxyle, les composés (2) et (2') étant identiques ou différents et les composés (3) et (3') étant identiques ou différents. Selon cette deuxième variante permettant l'accès à des polyuréthanes 30 solubilisables à partir de composés (2) aromatiques, le procédé de l'invention comprend une étape (a2) préalable à l'étape (a), dans laquelle on fait réagir des composés (2) aromatiques ayant exactement deux groupes isocyanates -NCO et des composés (3) ayant exactement deux groupes hydroxyles -OH, en l'absence de catalyseur (I) (et, le plus souvent sinon systématiquement, en l'absence de tout 35 catalyseur), l'étape (a) étant ensuite conduite en ajoutant au milieu obtenu à l'issue de l'étape (a2) le catalyseur (I), avec éventuellement une addition conjointe de composés (2') et/ou (3') additionnels, identiques ou différents de ceux mis en oeuvre dans l'étape (a). Dans l'étape (a) de cette deuxième variante spécifique, on forme généralement des prépolymères (pNCO) porteurs de deux groupes isocyanates terminaux et/ou des prépolymères (pOH) porteurs de deux groupes hydroxyles terminaux. Les prépolymères pNCO sont à même de jouer le rôle de composés diisocyanates dans l'étape (a), au même titre que les composés (2). De même, les prépolymères pOH sont à même de jouer le rôle de composés dihydroxyles dans l'étape (a) au même titre que les composés (3). io II a été mis en évidence qu'en employant les conditions particulières de la deuxième variante, on arrive à inhiber le phénomène de gélification. Dans le cadre de cette deuxième variante, il s'avère souvent avantageux de conduire l'étape (a) avec un ratio molaire catalyseur/NCO de la quantité totale de catalyseur introduite rapportée à la quantité totale de fonctions isocyanates -NCO 15 introduite inférieur à 0,05, avantageusement inférieur à 0,02, plus préférentiellement inférieur ou égal à 0,01, par exemple entre 0,001 et 0,01. De préférence, dans le cadre de la deuxième variante, le rapport entre le nombre de moles de catalyseur et le nombre de moles de fonctions isocyanates est inférieur à 0,05. 20 Par ailleurs, il se révèle souvent avantageux de conduire les étape (a2) et (a3) de cette deuxième variante à une température comprise de 10°C à 80°C, notamment à une température inférieure ou égale à 60°C, de préférence à moins de 50°C, plus préférentiellement encore à moins de 30°C, par exemple entre 15°C et 30°C. 25 Là encore, les composés (2) aromatiques comportant exactement deux groupes isocyanates et (3) comportant exactement deux groupes hydroxyles peuvent éventuellement être utilisés en association avec des composés monofonctionnels (en particulier des monoalcools), mais il est exclu selon cette variante d'employer des composés porteurs de plus de deux fonctions -OH et/ou 30 -NCO au sein d'une même molécule. Selon un mode de réalisation particulier de la deuxième variante, on emploie uniquement des composés (2) aromatiques comportant exactement deux groupes isocyanates et des composés (3) comportant exactement deux groupes hydroxyles, à l'exclusion d'autres composés porteurs de fonctions hydroxyles et/ou isocyanates. 35 La synthèse de polyuréthanes solubilisables selon l'invention, notamment au moyen des variantes préférentielles décrites ci-dessus, peut avantageusement être employée pour la préparation de polyuréthanes thermoplastiques, par exemple des polyuréthanes thermoplastiques comprenant des alternances d'unités monomères rigides et d'unités monomères souples. Plus spécifiquement, la variante précitée, mettant en oeuvre la succession d'étapes (a2) et (a) peut avantageusement être mise en oeuvre pour synthétiser des polyuréthanes linéaires ayant une structure séquencée (copolymère de type "à blocs"). A cet effet, dans l'étape (a2), on met typiquement en oeuvre les composés (2) et (3) avec un ratio molaire NCO/OH, correspondant au nombre de groupes isocyanates introduits rapporté au nombre de groupes hydroxyles introduits, lo supérieur à 1 (par exemple avec un ratio molaire NCO/OH entre 0,8 et 1,2), et, dans l'étape (a) on ajoute des composés dihydroxylés (3) distincts de ceux de l'étape (a2). Dans ces conditions, on crée schématiquement, dans l'étape (a2), des "coeurs" polymères sur lesquels on greffe dans l'étape (a) des chaînes polymères ("bras terminaux" ou "liens inter-coeurs") de nature chimique différente de celle des coeurs. 15 La présente invention concerne également le procédé tel que défini ci-dessus, dans lequel n est supérieur ou égal à 3 et m' est supérieur ou égal à 3, pour la préparation de polyuréthanes insolubilisables. Une solution simple pour parvenir à ce résultat consiste à utiliser, dans l'étape 20 (a) du procédé : - des composés (2) incluant des composés polyfonctionnels comprenant au moins 3 groupements isocyanates -NCO (éventuellement en association avec des composés ne présentant qu'un ou deux groupements -NCO) ; et/ou - des composés (3) incluant des composés polyfonctionnels comprenant au 25 moins 3 groupements -OH (éventuellement en association avec des composés ne présentant qu'un ou deux groupements -OH). Dans le cas spécifique de l'emploi de composés (2) aromatiques, une autre solution pour obtenir des polyuréthanes insolubilisables consiste à employer la première variante telle que décrite plus haut dans la présente description pour la 30 synthèse de polymères solubilisables, mais en employant a contrario une quantité plus élevée de catalyseur, de façon à se placer dans des conditions où le ratio molaire catalyseur/NCO est supérieur à la valeur limite à partir de laquelle on commence à observer la réticulation. En général, on obtient le résultat escompté lorsqu'on utilise un ratio supérieur à 0,003, ce ratio étant avantageusement 35 supérieur ou égal à 0,005. De préférence, selon le procédé de la présente invention, le rapport entre le nombre de moles de catalyseur et le nombre de moles de fonctions isocyanates est supérieur à 0,003. La préparation de polyuréthanes insolubilisables (gélifiés ou réticulés) selon le procédé de l'invention peut notamment être employé pour la synthèse de mousses souples ou rigides. A cet effet, selon des techniques bien connues du domaine (décrites notamment dans "Waterborne & Solvent Based Surface Coatings and their Applications", ISBN 0471 078868, Volume III: Polyurethanes, P.Ardaud, E.Charrière-Perroud, C.Varron, édité par P.Thomas, et publié en1998 par SITA io Technology Ltd., ou bien encore dans "Structural engineering of polyurethane coatings for high performance applications" Progress in Polymer Science, Volume 32, Issue 3, pages 352-418 D.K. Chattopadhyay and K.V.S.N. Raju (mars 2007)), on peut typiquement employer des agents porogènes, générer de l'anhydride carbonique in situ par addition contrôlée d'eau sur un excès de diisocyanate ou bien 15 encore employer un solvant volatil tel que le trichlorofluorométhane, ou CH2Cl2 et le vaporiser par chauffage. Catalyseurs selon la présente invention Les composés de formule (I) utilisés dans l'étape (a) du procédé de l'invention 20 sont spécifiquement mis en oeuvre à titre de catalyseurs de la réaction d'un groupe isocyanate porté par un composé (2) avec un groupe hydroxyle porté par un composé (3). Le plus souvent, le milieu réactionnel de l'étape (a) ne contient pas d'autre catalyseur que le composé (I) de type guanidine. En particulier, le plus souvent, ce 25 milieu réactionnel ne contient pas de catalyseurs organométalliques. Il est par ailleurs à noter que les composés (I) présents dans le milieu réactionnel de l'étape (a) sont, en général, tous disponibles à titre de catalyseur, et que, le plus souvent, aucun des composés (I) présents ne jouent le rôle, par exemple, de ligand dans un complexe organométallique. 30 Les catalyseurs préférés selon la présente invention sont décrits ci-dessus. Les composés (2) porteurs de groupements isocyanates De nombreux composés porteurs de groupements isocyanates peuvent être utilisés à titre de composés (2) dans le cadre de la présente invention. 35 On préfère en général utiliser des composés (2) solubilisables, ayant une masse moléculaire faible. Selon certains modes de réalisation particuliers, il est 30 néanmoins également envisageable d'employer des molécules de tailles plus importantes à titre de composés (2), par exemple des oligomères ou même des polymères. Avantageusement, les composés (2) mis en oeuvre dans l'étape (a) du 5 procédé de l'invention sont des composés de type diisocyanates, répondant de préférence à la formule (2-1) suivante : O=C=N-R'-N=C=O (2-1) dans laquelle R' est un groupe alkylène, cycloalkylène ou arylène, ou un groupement divalent contenant un enchaînement de tels groupes. io Lorsque R' est un groupe alkylène, il comprend une chaîne hydrocarbonée linéaire ou ramifiée, comprenant de préférence de 1 à 16 atomes de carbone, par exemple de 2 à 10 et typiquement de l'ordre de 6 atomes de carbone. Comme exemples de tels groupes, on peut citer notamment, le groupe méthylène, hexaméthylène, méthylpentaméthylène ou 2,4,4-triméthylhexaméthylène. is Lorsque R' est un groupe cycloalkylène, il s'agit de préférence d'un cycle carboné saturé, ayant généralement 5 ou 6 atomes de carbone dans le cycle, par exemple un 4-cyclohexylène, ou un méthylcyclohexylène, ce cycloalkylène étant éventuellement substitué par 1 à 4 substituants. Lorsque R' est un groupe arylène, il s'agit de préférence d'un phénylène ou 20 naphtylène, éventuellement substitué. Comme exemples de groupes arylènes préférés, on peut citer le groupe phénylène, tolylène ou xylène, et plus particulièrement les groupes aromatiques divalents suivants : CH3 25 Lorsqu'un substituant est présent sur les groupes cycloalkylène et arylène précité, ce substituant peut être choisi indépendamment des autres substituants 35 éventuellement présents, dans la mesure où il ne gêne pas la réaction. Le cas échéant, chacun des substituants présents est de préférence avantageusement CH3 CH3 choisi parmi un groupe alkyle ou alcoxy ayant de 1 à 4 atomes de carbone (de préférence un groupe méthyle, éthyle ou méthoxy), un atome d'halogène (fluor, chlore, brome, iode, de préférence fluor), et un groupe perfluoroalkyle, de préférence en C, à C2 (avantageusement un groupe trifluorométhyle). Le groupe R' peut aussi être choisi parmi les enchaînements suivants de groupes alkylène et cycloalkylène : i0 H3C 20 R' peut aussi comprendre un enchaînement de groupes aromatiques, notamment des groupes biphényles éventuellement séparés par un groupe alkylène 15 ou alkylidène ayant de 1 à 4 atomes de carbone ou par un hétéroatome, de préférence l'oxygène ou un groupe fonctionnel de préférence un groupe carbonyle, les groupes phényles pouvant porter des substituants. A titre illustratif, on peut citer les groupes divalents suivants : 25 où, dans la dernière formule, les valences sont en position 2,2', 2,4', 3,4', 4,4' 30 de préférence en position 4,4'. A titre de composé (2) bien adapté dans le cadre de la présente invention, on peut notamment citer : - le toluène diisocyanate (TDI) - l'isophoronediisocyanate (IPDI) 35 - l'hexaméthylènediisocyanate (HDI) - le diphénylméthanediisocyanate (MDI) MeO OMe - le dicyclohexylméthanediisocyanate (DCI) - Le naphthalène 1,5-diisocyanate (NDI) - le p-phénylène diisocyanate (PPDI) - le 3,3'-diméthyldiphenyl-4, 4'-diisocyanate (DDDI) et - le 4,4'-dibenzyl diisocyanate (DBDI). Bien que cela ne s'avère généralement pas nécessaire dans le cadre de l'invention, il est possible, selon certains modes de réalisation particuliers de l'invention, que tout ou partie des fonctions isocyanates portées par les composés (2) soient introduites dans le milieu réactionnel sous une forme masquée, qui est io ensuite convertie in situ en isocyanate, généralement par chauffage à des températures de l'ordre de 50°C à 170°C. La mise en oeuvre de l'isocyanate sous forme masquée permet un meilleur contrôle de la réactivité. Les fonctions isocyanates peuvent être masquées selon des techniques bien connues en soi, décrites notamment dans Waterborne & Solvent Based Surface 15 Coatings and their Applications", ISBN 0471 078868, Volume III: Polyurethanes, P.Ardaud, E.Charrière-Perroud, C.Varron, édité par P.Thomas, et publié en1998 par SITA Technology Ltd. A titre de forme masquée d'isocyanate, on peut par exemple utiliser des dimères ou trimères de diisocyanates cyclisés sous la forme d'isocyanurates, ou bien en protéger la fonction isocyanate par réaction avec un 20 composé de type phénol, oxime, caprolactame, imidazoline, tétrahydropyrimidine, imidazole, ou bien encore pyrazole. Les composés organiques hvdroxvlés (3) On utilise de préférence des composés (3) solubilisables, ayant une masse 25 moléculaire faible. Selon certains modes de réalisation particuliers, il est néanmoins également envisageable d'employer des molécules de tailles plus importantes à titre de composés (3), par exemple des oligomères ou même des polymères, par exemple des polymères polyols acryliques, des polyesters polyols, des polyéthers polyols ou des polyols d'origine végétale, étant entendu que ces polymères ne 30 doivent de préférence pas comporter de fonctions chimiques susceptibles de réagir désavantageusement sur les composés (I) employés à titre de catalyseurs. Le plus souvent, les composés (3) mis en oeuvre dans l'étape (a) du procédé de l'invention sont porteurs de fonctions alcool primaire, alcool secondaire, alcool tertaire et/ou phénol. On préfère en général que les composés (3) soient porteurs 35 d'au moins un groupement alcool primaire ou secondaire, avantageusement primaire. Dans le cadre de la préparation de polyuréthanes, les composés (3) utilisés selon l'invention sont le plus souvent porteurs d'au moins deux fonctions OH. Dans ce cadre, on utilise avantageusement des diols à titre de composé (3), de préférence choisis parmi le glycol, le propanediol, le butanediol ou bien encore un polyéthyleneglycol non ramifié. Concernant la préparation spécifique de polyuréthanes insolubilisables à structure tridimensionnelle, on peut avantageusement utiliser des triols ou des polyols à titre de composés (3), notamment le glycérol, un PEG ramifié (ayant une structure en étoile à au moins trois branches), le triméthylolpropane, ou le io pentaérythritol. Conditions de mise en oeuvre de l'étape (a) Dans l'étape (a) du procédé de l'invention, le ratio molaire NCO/OH, qui correspond à la quantité de fonctions isocyanate introduites rapporté à la quantité is de fonctions alcool introduites, est généralement compris de 0,8 à 1,2, ce ratio étant de préférence supérieur ou égal à 1. On peut notamment travailler à la stoechiométrie avec un ratio égal à 1. Par ailleurs, de façon générale, le ratio molaire catalyseur/NCO, qui correspond à la quantité de catalyseur introduit rapporté à la quantité de fonctions 20 isocyanate introduites, est le plus souvent entre 0,001 et 0,010. Typiquement, l'étape (a) du procédé de l'invention est effectuée en milieu solvant organique, en particulier lorsqu'il s'agit d'une étape de polymérisation. Le solvant utilisé dans ce cadre ne doit bien entendu pas être susceptible de remettre en cause la stabilité ou l'efficacité du composé (I), et il est de préférence polaire. A 25 cet effet, on préfère conduire l'étape (a) au sein d'un solvant choisi parmi un éther aliphatique, par exemple THF ou dioxane ou leurs mélanges. On peut également utiliser d'autres solvants organiques, tels que le toluène, les hydrocarbures chlorés (en particulier CH2Cl2 ou CHCI3), ou l'anisole, seuls ou en combinaison, et éventuellement en mélange avec un éther aliphatique du type précité. 30 La concentration en réactifs dans le milieu réactionnel de l'étape (a) peut varier en une assez large mesure. Typiquement, on travaille avec un extrait sec initial compris de 5% à 80%, par exemple de 10% à 70%, plus particulièrement de 20% à 60%. Par ailleurs, l'étape (a) est le plus souvent conduite sous atmosphère inerte, 35 notamment en limitant au maximum la présence d'eau et d'oxygène dans le milieu réactionnel. L'étape (a) est généralement conduite à pression atmosphérique, un des avantages du procédé étant qu'il ne nécessite pas, en général, une mise sous pression. Néanmoins, rien n'empêche de conduire le procédé sous pression, par exemple entre 2 et 10 bars. Les compositions polymères à base de polyuréthanes telles qu'obtenues selon le procédé de l'invention constituent, selon un aspect plus particulier, un autre objet de l'invention. Ces compositions se distinguent en particulier des compositions obtenues à partir des catalyseurs organométalliques employés dans l'état de la technique par le io fait qu'elles sont sensiblement exemptes d'espèces métalliques, les compositions obtenues selon l'invention ne contenant d'ailleurs le plus souvent aucune espèce métallique, même à l'état de traces, ce qui se révèle souvent avantageux notamment dans des applications telles que les vernis et les peintures industrielles. Les compositions polymères à base de polyuréthanes telles qu'obtenues dans is le cadre de la présente invention ont typiquement une masse molaire moyenne en nombre supérieure à 500 g/mol, et le plus souvent supérieure à 1 000 g/mol, par exemple supérieures à 5 000 g/mol. Dans le cas de polyuréthanes linéaires, de type solubles, cette masse molaire moyenne en nombre est en général comprise entre 500 et 100 000 g/mol, et le plus 20 souvent de 1 000 à 50 000 g/mol. Les compositions polymères à base de polyuréthanes telles qu'obtenues dans le cadre de la présente invention trouvent des applications intéressantes pour la constitution de revêtements protecteurs (en particulier pour la constitution de films protecteurs), notamment pour la formulation de peintures et vernis. 25 Enfin, la présente invention concerne également de nouveaux composés en tant que tels répondant à la formule (I) telle que définie ci-dessus, dans laquelle R représente un groupe de formule (Il), (III) ou (IV). Elle concerne également le procédé de préparation de ces composés. Différents aspects et avantages de l'invention ressortiront encore davantage 30 au vu des exemples illustratifs exposés ci-après. 510 EXEMPLES Des polyuréthanes ont été synthétisés à partir des monomères IPDI et PEG 600 en présence de différents catalyseurs (I). 1. Matériels 1.1. Structure des monomères - composé (2) Polyéthylène glycol 600 (PEG 600) H k° nOH - composé (3) Isophorone diisocyanate (IPDI) rvcO NcO 15 20 25 35 A titre de monomères on utilisé les composés spécifiques suivants : Isophorone diisocyanate - IPDI - 98% cis/trans - Gemi (Aldrich) Poly(éthylène glycol) PEG Mw 600 (Aldrich) 1.1. Structure des catalyseurs 1,5,7-triazabicyclo[4.4.0]dec-5-ène (TBD) (composé (I) avec A,=A2=propylène et R=H) (Aldrich) 7-méthyl-1,5,7-triazabicyclo[4.4.0]dec-5-ène (MTBD) (composé (I) avec A,=A2=propylène et R=Me) (Aldrich) 30 1,4-bis((2,3,4,6,7,8-hexahydro-1 H-pyrimido[1,2-a]pyrimidin-1 -yl)methyl) benzène (composé (1-4)) (cf. protocole de préparation ci-après) N NN H CH-3 N N N-- 2,6-bis((2,3,4,6,7,8-hexahydro-1 H-pyrimido[1,2-a]pyrimidin-1-yl)methyl) pyridine (cf. protocole de préparation ci-après) io Tous les produits chimiques sont utilisés dés la réception sans purification supplémentaire. 2. Méthodes 2.1 Préparation des polyuréthanes 15 Les polyuréthanes ont été synthétisés par polymérisation en masse selon le mode opératoire suivant : dans un ballon bicol de 100m1 sec, muni d'un barreau aimanté, on introduit sous un flux d'argon dans l'ordre l'IPDI, le PEG 600 en proportions équimolaires [NCO]/[OH] = 1, puis on ajoute le catalyseur à une concentration [cat]= 1% molaire par rapport aux monomères, le tout chauffé à 60°C 20 dans un bain d'huile thermostaté sous agitation magnétique . 2.2 La formation des polyuréthanes La cinétique de polymérisation été suivie par spectroscopie infrarouge à transformée de Fourier (FTIR) en mode de réflexion totale atténuée (ATR), les échantillons étant déposés sur un cristal ATR pour former un film et ces spectres 25 enregistrés sur spectromètre Brucker-tensor 27. 2.3 Les masses molaires des polymères synthétisés Les masses molaires des polyuréthanes ont été déterminées par chromatographie d'exclusion stérique (SEC) dans le DMF à 60°C (débit 0,8 ml.min-1), détecteur RI : Jascow RI :1530, éluant DMF (HPLC) + LiBr (1g/1) 30 3. Résultats et discussions 3.1 Préparation des polyuréthanes : à partir de (1,5g ; 6,57mmol ; 1,43m1) d'IPDI avec (3,94g ; 6,57mmol ; 3,49 ml) de PEG600 sans et en présence des différents catalyseurs à 1% molaires par rapport aux monomères : 35 TBD (0,0182g ; 0,13mmol) ; MTBD (0,0201g ; 0,13mmol ; 18,871.11) ; 3.2 Le comportement des différents catalyseurs au cours de la réaction de polymérisation a été suivi par spectroscopie infrarouge FTIR en mode ATR .Les figures 1 et 2 représentent les spectres FTIR du PEG 600 et de l'IPDI respectivement. L'étude des spectres (figures 3 à 5) met en évidence l'avancement de la réaction de polymérisation. Les Figures 3 à 5 représentent le suivi FT-IR de l'avancement de la réaction de polymérisation IPDI-PEG600 catalysée respectivement par MTBD, TBD et DBTDL (1% mol). io La formation du polyuréthane en présence des différents catalyseurs est caractérisée par : - la disparition de la bande NCO de l'isocyanate vers 2258 à 2260 cm-1 ainsi que de la bande OH vers 3480 à 3485 cm-1 ; - l'apparition de bande C=0 vers 1711 à 1719 cm-1 et de la bande C-N vers 15 1545 à 1550 cm-1 caractérisant la formation du polyuréthane (les bandes comprises entre 1100 à 1310 cm-1 sont attribuées au PEG 600 (Figure 1, **). L'absence des bandes à 1645 cm-1 caractérisant le carbonyle C=0 de l'urée ainsi que les bandes 3233, 3267 et 3295 cm-1 caractérisent la liaison NH dans les allophanates**, ceci permettant d'avancer que la formation du polyuréthane a été 20 réalisée sans la présence des réactions secondaires. 3.3 Le comportement des différents catalyseurs Les analyses des spectres IR cités ci-dessus, ont permis de tracer les courbes de l'évolution de la disparition des fonctions isocyanates en fonction du temps, 25 représentée par les figures 6 et 7. On note que la réaction de polymérisation est relativement rapide (le milieu reste homogène). La vitesse de disparition totale de la bande NCO dépend du catalyseur utilisé. On remarque que pour le système IPDI + PEG 600, le catalyseur MTBD présente une réactivité remarquable. En effet, la disparition des fonctions NCO est 30 de 100% au bout de 15 minutes contre 60 minutes pour le DBTDL, catalyseur `référence'. Par ailleurs, les mêmes résultats (que pour MTBD à 1% mol.) sont obtenus avec le catalyseur (1-4) à 0,5% mol. 4. Préparation des catalyseurs 4.1. Préparation du 1,4-bis((2,3,4,6,7,8-hexahydro-1 H-pyrimido[1,2-a] pyrimidin-1-yl)méthyl)benzène (composé (1-4)) : Dans un ballon de 250 mL séché à l'étuve muni d'un barreau aimanté et d'une entrée d'argon sont introduits le NaH (0,414 g ; 17,3 mmol), le TBD (2,00 g ; 14,4 mmol) et le THF anhydre (100 mL). Le mélange est porté à 0°C. Le 1,4-bis(bromométhyl)benzène (1,90 g ; 7,18 mmol) est ensuite additionné par portions. Le mélange est agité pendant 18 h à température ambiante (ca. 20 °C). Les sels io sont ensuite filtrés sur célite et lavés avec du THF anhydre. Le filtrat est évaporé sous pression réduite pour conduire à un solide jaune pâle. Ce résidu solide est purifié par recristallisation dans l'acétonitrile anhydre (15 mL). Le produit attendu est ainsi obtenu sous forme d'aiguilles blanches (1,236 g; 42 %). 15 4.2. Préparation du 2,6-bis((2,3,4,6,7,8-hexahydro-lH-pyrimido[1,2- a]pyrimidin-l-yl)methyl)pyridine : Dans un ballon de 25 mL séché à l'étuve muni d'un barreau aimanté et d'une entrée d'argon sont introduits le NaH (0,0474 g ; 1,98 mmol) et le THF anhydre (2 mL). Une solution de TBD (0,250 g ; 1,80 mmol ) dans le THF anhydre (5 mL) est 20 additionnée et le mélange est porté à 0°C. Une solution de 2,6-bis(bromométhyl)pyridine (0,238 g ; 0,898 mmol) dans le THF anhydre est ensuite additionnée goutte-à-goutte. Le mélange est agité pendant 3 jours à température ambiante (ca. 15 °C). Les sels sont ensuite filtrés sur célite et lavés avec du THF anhydre. Le filtrat est évaporé sous pression réduite pour conduire à un brut solide 25 jaune pâle. Ce brut est dissous dans un petit volume d'acétonitrile anhydre et reconcentré sous pression réduite jusqu'à obtention d'une huile jaune pâle. Cette huile est purifiée par cristallisation dans l'éther anhydre. Le produit attendu est ainsi obtenu sous forme de cristaux blancs (0,060 g; 18 %). 30 35 5 30 35 REVENDICATIONS1. Utilisation d'un composé de formule générale (I) suivante : R dans laquelle : io - A, et A2 représentent, indépendamment l'un de l'autre, une chaîne hydrocarbonée, notamment alkylène, éventuellement substituée, comprenant de 1 à 5 atomes de carbone, ladite chaîne comprenant éventuellement une ou plusieurs insaturations, et ladite chaîne pouvant le cas échéant être interrompue par un ou plusieurs hétéroatomes, notamment N ou O, 15 - R est choisi dans le groupe constitué de : H, . un groupe alkyle, éventuellement substitué, comprenant de 1 à 20 atomes de carbone, . un groupe (hétéro)aryle, éventuellement substitué, comprenant de 5 à 25 atomes 20 de carbone, . un groupe choisi parmi les groupes de formules OR,, SR,, NR,R2, PR,R2 et SiR1R2R3, où R,, R2 et R3 représentent, indépendamment l'un de l'autre, H, un groupe alkyle, éventuellement substitué, comprenant de 1 à 20 atomes de carbone ou un groupe (hétéro)aryle, éventuellement substitué, comprenant de 5 à 25 25 atomes de carbone ; . un groupe de formule suivante : -X-N-A2 dans laquelle : A, et A2 sont tels que définis ci-dessus ; X est un radical alkylène, éventuellement substitué, comprenant de 1 à 20 atomes de carbone ou un groupe (hétéro)arylène, éventuellement substitué, comprenant de 5 à 25 atomes de carbone, ou est représenté par la formule - (CH2)p-X,-(CH2)p,-, dans laquelle p et p', indépendamment l'un de l'autre, sont (I)0 ou représentent un nombre entier compris de 1 à 5, et X, est choisi parmi O, S, NR,, PR, et SiR1R2, R, et R2 étant tels que définis ci-dessus ; . un groupe de formule suivante : 10 15 dans laquelle : A, et A2 sont tels que définis ci-dessus ; X' est un radical hydrocarboné trivalent, éventuellement substitué, comprenant de 1 à 20 atomes de carbone ou un radical (hétéro)aromatique trivalent, éventuellement substitué, comprenant de 5 à 25 atomes de carbone, ou est représenté par la formule -(CH2)p-X',((CH2)p,,H)-(CH2)p-, dans laquelle p, p' et p", indépendamment l'un de l'autre, sont 0 ou représentent un nombre entier compris de 1 à 5, et X', est choisi parmi N, P et SiR1, R, étant tel que défini ci-dessus ; et . un groupe de formule suivante : '-N A\2 ~N N N-A 20 25 30 35 dans laquelle : A, et A2 sont tels que définis ci-dessus ; X" est choisi parmi . un groupe radical hydrocarboné tétravalent, éventuellement substitué, comprenant de 1 à 20 atomes de carbone, - un radical (hétéro)aromatique tétravalent, éventuellement substitué, comprenant de 5 à 25 atomes de carbone, et - Si, à titre de catalyseur de la formation de fonctions uréthanes. 2. Procédé de préparation d'un composé (1) comprenant au moins une fonction uréthane, ledit procédé comprenant une étape (a) de réaction d'un composé (2) comprenant au moins une fonction isocyanate avec un composé (3) comprenant au moins une fonction hydroxyle, en présence d'un catalyseur répondant à la formule (I) suivante : A2 NA N~N 1 io R dans laquelle : - A, et A2 représentent, indépendamment l'un de l'autre, une chaîne hydrocarbonée, notamment alkylène, éventuellement substituée, comprenant de 1 à 5 atomes de carbone, ladite chaîne comprenant éventuellement une ou plusieurs insaturations, 15 et ladite chaîne pouvant le cas échéant être interrompue par un ou plusieurs hétéroatomes, notamment N ou O, R est choisi dans le groupe constitué de : H, . un groupe alkyle, éventuellement substitué, comprenant de 1 à 20 atomes de 20 carbone, . un groupe (hétéro)aryle, éventuellement substitué, comprenant de 5 à 25 atomes de carbone, . un groupe choisi parmi les groupes de formules OR,, SR,, NR,R2, PR,R2 et SiR1R2R3, où R,, R2 et R3 représentent, indépendamment l'un de l'autre, H, un 25 groupe alkyle, éventuellement substitué, comprenant de 1 à 20 atomes de carbone ou un groupe (hétéro)aryle, éventuellement substitué, comprenant de 5 à 25 atomes de carbone ; . un groupe de formule suivante : -X-N-A2 30 NN (Il) N---Al dans laquelle : A, et A2 sont tels que définis ci-dessus ; X est un radical alkylène, éventuellement substitué, comprenant de 1 à 20 35 atomes de carbone ou un groupe (hétéro)arylène, éventuellement substitué, comprenant de 5 à 25 atomes de carbone, ou est représenté par la formule - (I)(CH2)p-X,-(CH2)p,-, dans laquelle p et p', indépendamment l'un de l'autre, sont 0 ou représentent un nombre entier compris de 1 à 5, et X, est choisi parmi O, S, NR,, PR, et SiR1R2, R, et R2 étant tels que définis ci-dessus ; . un groupe de formule suivante : 10 dans laquelle : A, et A2 sont tels que définis ci-dessus ; X' est un radical hydrocarboné trivalent, éventuellement substitué, comprenant de 1 à 20 atomes de carbone ou un radical (hétéro)aromatique trivalent, 15 éventuellement substitué, comprenant de 5 à 25 atomes de carbone, ou est représenté par la formule -(CH2)p-X',((CH2)p,,H)-(CH2)p-, dans laquelle p, p' et p", indépendamment l'un de l'autre, sont 0 ou représentent un nombre entier compris de 1 à 5, et X', est choisi parmi N, P et SiR1, R, étant tel que défini ci-dessus ; et 20 . un groupe de formule suivante : '-N A\2 ~N N N-A 25 30 35 dans laquelle : A, et A2 sont tels que définis ci-dessus ; X" est choisi parmi . un groupe radical hydrocarboné tétravalent, éventuellement substitué, comprenant de 1 à 20 atomes de carbone, - un radical (hétéro)aromatique tétravalent, éventuellement substitué, comprenant de 5 à 25 atomes de carbone, et - Si. 15 35 3. Procédé selon la revendication 2, dans lequel le composé (2) comprend n fonctions isocyanate et m fonctions hydroxyle et le composé (3) comprend n' fonctions isocyanate et m' fonctions hydroxyle, n et m' représentant un nombre entier compris de 1 à 4, et n' et m représentant un nombre entier compris de 0 à 4. 4. Procédé selon la revendication 2, dans lequel les sommes n+m et n'+m' sont inférieures ou égales à 2. l0 5. Procédé selon l'une quelconque des revendications 2 à 4, dans lequel n=2, m=0, n'=0 et m'=2. 6. Procédé selon l'une quelconque des revendications 2 à 4, dans lequel n=m=n'=m'=1. 7. Procédé selon la revendication 5, comprenant, avant l'étape (a), une étape d'addition (a1) du composé (2) à un mélange comprenant le composé (3) et le catalyseur, dans lequel le composé (2) est un diisocyanate aromatique ou aliphatique. 20 8. Procédé selon la revendication 5, comprenant, avant l'étape (a), une étape de réaction (a2) du composé (2) avec le composé (3) en l'absence du catalyseur, dans lequel le composé (2) est un diisocyanate aromatique ou aliphatique, suivie d'une étape d'addition (a3) du catalyseur, et le cas échéant de 25 composé (2') comprenant au moins une fonction isocyanate et/ou de composé (3') comprenant au moins une fonction hydroxyle, les composés (2) et (2') étant identiques ou différents et les composés (3) et (3') étant identiques ou différents. 9. Procédé selon la revendication 8, dans lequel le rapport entre le nombre 30 de moles de catalyseur et le nombre de moles de fonctions isocyanate est supérieur à 0,003. 10. Composé de formule générale (I) suivante : AN-A, 2 N~N 1 (I) R 15 20dans laquelle : - A, et A2 représentent, indépendamment l'un de l'autre, une chaîne hydrocarbonée, notamment alkylène, éventuellement substituée, comprenant de 1 à 5 atomes de carbone, ladite chaîne comprenant éventuellement une ou plusieurs insaturations, et ladite chaîne pouvant le cas échéant être interrompue par un ou plusieurs hétéroatomes, notamment N ou O, - R est choisi dans le groupe constitué de : . un groupe de formule suivante : -X-N-A2 dans laquelle : A, et A2 sont tels que définis ci-dessus ; X est un radical alkylène, éventuellement substitué, comprenant de 1 à 20 atomes de carbone ou un groupe (hétéro)arylène, éventuellement substitué, comprenant de 5 à 25 atomes de carbone, ou est représenté par la formule - (CH2)p-X,-(CH2)p,-, dans laquelle p et p', indépendamment l'un de l'autre, sont 0 ou représentent un nombre entier compris de 1 à 5, et X, est choisi parmi O, S, NR1, PR, et SiR1R2, R, et R2 représentant, indépendamment l'un de l'autre, H, un groupe alkyle, éventuellement substitué, comprenant de 1 à 20 atomes de carbone ou un groupe (hétéro)aryle, éventuellement substitué, comprenant de 5 à 25 atomes de carbone ; . un groupe de formule suivante : 25 30 35 dans laquelle : A, et A2 sont tels que définis ci-dessus ; X' est un radical hydrocarboné trivalent, éventuellement substitué, comprenant de 1 à 20 atomes de carbone ou un radical (hétéro)aromatique trivalent, éventuellement substitué, comprenant de 5 à 25 atomes de carbone, ou est représenté par la formule -(CH2)p-X',((CH2)p,,H)-(CH2)p-, dans laquelle p, p' et 5 Io 15 20p", indépendamment l'un de l'autre, sont 0 ou représentent un nombre entier compris de 1 à 5, et X', est choisi parmi N, P et SiR1, R, étant tel que défini ci-dessus ; et . un groupe de formule suivante : dans laquelle : A, et A2 sont tels que définis ci-dessus ; X" est choisi parmi . un groupe radical hydrocarboné tétravalent, éventuellement substitué, comprenant de 1 à 20 atomes de carbone, - un radical (hétéro)aromatique tétravalent, éventuellement substitué, comprenant de 5 à 25 atomes de carbone, et - Si.